본 발명 에 따르 면 , 상기 유체 필라멘트 는 , 450 이상 , 바람직 하 게 는 475 이상 , 보다 바람직 하 게 는 500 이상 , 보다 더 바람직 하 게 는 550 이상 , 보다 더 바람직 하 게 는 600 이상 , 보다 더 바람직 하 게 는 650 이상 , 보다 더 바람직 하 게 는 700 이상 , 가장 바람직 하 게 는 800 이상 의 총 유체 연신 비 ( DR 유체 = DR 스핀 홀 × DR 에어갭 ) 로 연신 된다 . 놀랍 게 도 , 본 발명 의 제조 방법 에서 의 유체 UHMWPE 필라멘트 는 동일 한 수준 으로 파단 의 발생 을 유지 하 면서 도 지금 까지 가능 하 였 던 것 보다 높 은 DR 유체 로 처리 하 는 것 이 가능 함 이 발견 되 었 다 . 또한 , DR 유체 를 증가 시킴 에 의해 더 적 은 dtex 를 갖 는 필라멘트 가 수득 될 수 있 다 . 또한 높 은 DR 유체 는 필라멘트 의 인장 강도 에 유익 한 것 으로 입증 되 었 다 .